(57)【特許請求の範囲】
【請求項１】
鋼の成分組成が、質量％でＣ：０．０３〜０．２５％、Ｓｉ：０．０５〜０．５０％、Ｍｎ：０．１〜２．０％、Ｐ：０．０２５％以下、Ｓ：０．０１％以下、Ａｌ：０．０１〜０．１０％、Ｗ：０．０６〜１．０％、Ｔｉ：０．０１１〜０．０２５％、Ｎ：０．００４５〜０．００６５％を含み、残部Ｆｅおよび不可避的不純物からなることを特徴とする大入熱溶接靱性に優れた造船用耐食鋼。
【請求項２】
鋼の成分組成として、更に、質量％でＮｉ：０．０１〜１．０％を含むことを特徴とする請求項１記載の大入熱溶接靱性に優れた造船用耐食鋼。
【請求項３】
鋼の成分組成として、更に、質量％でＭｏ：０．０１〜０．５％を含むことを特徴とする請求項１又は２に記載の大入熱溶接靱性に優れた造船用耐食鋼。
【請求項４】
鋼の成分組成として、質量％でＣｕ：０．０２〜１．０％、Ｃｏ：０．０２〜１．０％、Ｓｎ：０．００１〜０．３％、Ｓｂ：０．００１〜０．３％のうちから選ばれる１種または２種以上を、更に含むことを特徴とする請求項１乃至３のいずれかに記載の大入熱溶接靱性に優れた造船用耐食鋼。
【請求項５】
鋼の成分組成として、質量％でＮｂ：０．００２〜０．０５％、Ｖ：０．００２〜０．２％のうちから選ばれる１種または２種を、更に含むことを特徴とする請求項１乃至４のいずれかに記載の大入熱溶接靱性に優れた造船用耐食鋼。
【請求項６】
鋼の成分組成として、更に、質量％でＢ：０．０００３〜０．００３％を含むことを特徴とする請求項１乃至５のいずれかに記載の大入熱溶接靱性に優れた造船用耐食鋼。
【請求項７】
鋼の成分組成として、質量％でＣａ：０．０００２〜０．０１％，ＲＥＭ：０．００１〜０．０１％のうちから選ばれる１種または２種を、更に含むことを特徴とする請求項１乃至６のいずれかに記載の大入熱溶接靱性に優れた造船用耐食鋼。
【発明の詳細な説明】
【技術分野】
【０００１】
本発明は、船舶用鋼材に関し、特に海水腐食環境下で使用されるバラストタンク用鋼材について、補修塗装寿命延長および補修塗装作業軽減の観点から、その耐食性を向上させようとするものである。
【背景技術】
【０００２】
バラストタンクは、海水が出入りすることから、厳しい腐食環境下にあり、通常その防食はエポキシ系塗料と電気防食とが併用されている。しかし、それらの防食を講じていても、バラストタンクの腐食は激しい状態にある。すなわち、バラストタンクの海水充満時においては、海水に完全に浸されている部分は、電気防食が働き、腐食の進行を抑えられる。しかし、バラストタンクの最上部付近、特にアッパーデッキの裏側は海水に完全に漬からず、海水飛沫の状態にある。そのため、このような部位では、電気防食が働かず、さらに太陽光により、鋼板が高温に曝されるため、厳しい腐食環境となり、激しい腐食状態となる。また、バラストタンクに海水がない場合においては、海水の残留付着塩分の作用によって、激しい腐食状態となる。
【０００３】
このように厳しい腐食環境下にあるバラストタンクの塗膜寿命は、約１０年といわれており、船の寿命（２０年）の半分である。従って、残りの１０年は、補修塗装で安全性を維持しなければならない。バラストタンクでは、このような厳しい腐食環境による激しい腐食状態、そして、それに起因した狭い空間での補修再塗装という悪条件下での作業が重大な問題であるため、補修塗装寿命の延長、および補修塗装作業の軽減を達成できる耐食性鋼材の開発が望まれている。
【０００４】
一方、バラストタンクの耐食化に関する鋼材側からの対策としては、以下のものが提案されている。
【０００５】
特許文献１には，Ｐ：０．０３〜０．１０％，Ｃｕ：０．１〜１．０％，Ｎｉ：０．１〜１．０％を添加した鋼材にエポキシ、ピュアエポキシ、ウレタン樹脂などを塗布したバラストタンクが提案されている。これは下地金属の耐食性が向上するため、樹脂皮膜の接着劣化寿命が延長し、バラストタンクの耐久化が図られるとしている。そして、２０〜３０年に渡って、メンテナンスを不要にすることが可能になるという提案がなされている。
【０００６】
特許文献２には、Ｃｒ：０．２〜５％を添加することで、また、特許文献３には、Ｃｒ：０．５〜３．５％を添加することで、耐食性が向上し、船舶のメンテナンスフリー化に寄与できるという提案がなされている。
【０００７】
特許文献４には、Ｎｉ：０．１〜４．０％を添加することで、耐塗膜損傷性が向上し、補修塗装などの保守費用を大幅に削減できるという提案がなされている。
【先行技術文献】
【特許文献】
【０００８】
【特許文献１】特開平７−３４１９７号公報
【特許文献２】特開平７−３４１９６号公報
【特許文献３】特開平７−３１０１４１号公報
【特許文献４】特開２００２−２６６０５２号公報
【発明の概要】
【発明が解決しようとする課題】
【０００９】
しかし、特許文献１の技術では、下地金属の耐食性を向上させるため、Ｐ含有量が０．０３〜０．１０％と比較的多く含有されており、溶接性および溶接部靭性に問題があると考えられる。また、特許文献２及び３の技術では、Ｃｒ含有量が比較的高く、特許文献４の技術ではＮｉ含有量が比較的高く、いずれも製造コスト高となる問題がある。
【００１０】
そこで、本発明は、船舶バラストタンクの補修再塗装寿命の延長および補修再塗装作業の軽減に寄与すべく、上記した溶接性、溶接部靭性の劣化や製造コストの高騰を回避できる耐食性に優れた船舶バラストタンク用鋼材を提供することを目的とする。
【課題を解決するための手段】
【００１１】
発明者らは，耐食性向上有効元素を見出すため、種々の合金を添加した鋼材を溶製して圧延し、それぞれの鋼板から５ｍｍ×１００ｍｍ×２００ｍｍの暴露試験片を採取した。これら試験片に、ショットブラスト後、ジンクリッチプライマー（約１５μｍ）、タールエポキシ樹脂塗料（約１００μｍ）を塗布した。その後、カッターナイフで、試験片の地鉄表面まで達する８０ｍｍ長さのスクラッチを付加した。これら試験片を、実船のバラストタンクアッパーデッキ裏を模擬した乾湿繰り返し試験を行い、スクラッチ周囲のさびによる塗膜膨れおよび剥離面積を測定した。試験期間は６ヶ月間である。
【００１２】
その結果、鋼へのＷ添加が塗膜下でのさび生成を顕著に抑制し、塗膜膨れ、塗膜剥離に有効であることを見出した。さらに、Ｎｉ，Ｍｏの添加、また、Ｃｕ，Ｃｏ，Ｓｎ，Ｓｂの添加により、その効果をさらに高めることが可能であることが分かった。さらに、大入熱溶接において溶接部靱性の向上の観点からＴｉ、Ｎ量の適正化が有効であることがわかった。そして、それぞれの合金元素の母材機械的特性、溶接部靭性を調査し、さらにコストを勘案し、本発明はなされた。
【００１３】
１．第一の発明は、鋼の成分組成が、質量％でＣ：０．０３〜０．２５％、Ｓｉ：０．０５〜０．５０％、Ｍｎ：０．１〜２．０％、Ｐ：０．０２５％以下、Ｓ：０．０１％以下、Ａｌ：０．０１〜０．１０％、Ｗ：０．０１〜１．０％を含み、残部Ｆｅおよび不可避的不純物からなることを特徴とする造船用耐食鋼である。
【００１４】
２．第二の発明は、鋼の成分組成として、更に質量％でＮｉ：０．０１〜１．０％を含むことを特徴とする第一の発明に記載の造船用耐食鋼である。
【００１５】
３．第三の発明は、鋼の成分組成として、更に質量％でＭｏ：０．０１〜０．５％を含むことを特徴とする第一の発明又は第二の発明に記載の造船用耐食鋼である。
【００１６】
４．第四の発明は、鋼の成分組成として、質量％でＣｕ：０．０２〜１．０％、Ｃｏ：０．０２〜１．０％、Ｓｎ：０．００１〜０．３％、Ｓｂ：０．００１〜０．３％のうちから選ばれる１種または２種以上を更に含むことを特徴とする第一の発明から第三の発明のいずれかに記載の造船用耐食鋼である。
【００１７】
５．第五の発明は、鋼の成分組成として、質量％でＮｂ：０．００２〜０．０５％、Ｔｉ：０．００２〜０．０５％、Ｖ：０．００２〜０．２％のうちから選ばれる１種または２種以上を更に含むことを特徴とする第一の発明から第四の発明のいずれかに記載の造船用耐食鋼である。
【００１８】
６．第六の発明は、鋼の成分組成として、更に質量％でＢ：０．０００３〜０．００３％を含むことを特徴とする第一の発明から第五の発明のいずれかに記載の造船用耐食鋼である。
【００１９】
７．第七の発明は、鋼の成分組成として、質量％でＣａ：０．０００２〜０．０１％、ＲＥＭ：０．００１〜０．０１％のうちから選ばれる１種または２種を更に含むことを特徴とする第一の発明から第六の発明のいずれかに記載の造船用耐食鋼である。
【００２０】
８．第八の発明は、鋼の成分組成が、質量％でＣ：０．０３〜０．２５％、Ｓｉ：０．０５〜０．５０％、Ｍｎ：０．１〜２．０％、Ｐ：０．０２５％以下、Ｓ：０．０１％以下、Ａｌ：０．０１〜０．１０％、Ｗ：０．０１〜１．０％、Ｔｉ：０．００５〜０．０２５％、Ｎ：０．００３０〜０．００６５％を含み、残部Ｆｅおよび不可避的不純物からなることを特徴とする大入熱溶接靱性に優れた造船用耐食鋼である。
【００２１】
９．第九の発明は、鋼の成分組成として、更に質量％でＮｉ：０．０１〜１．０％を含むことを特徴とする第八の発明記載の大入熱溶接靱性に優れた造船用耐食鋼である。
【００２２】
１０．第十の発明は、鋼の成分組成として、更に質量％でＭｏ：０．０１〜０．５％を含むことを特徴とする第八の発明又は第九の発明に記載の大入熱溶接靱性に優れた造船用耐食鋼である。
【００２３】
１１．第十一の発明は、鋼の成分組成として、質量％でＣｕ：０．０２〜１．０％、Ｃｏ：０．０２〜１．０％、Ｓｎ：０．００１〜０．３％、Ｓｂ：０．００１〜０．３％のうちから選ばれる１種または２種以上を更に含むことを特徴とする第八の発明から第十の発明のいずれかに記載の大入熱溶接靱性に優れた造船用耐食鋼である。
【００２４】
１２．第十二の発明は、鋼の成分組成として、質量％でＮｂ：０．００２〜０．０５％、Ｖ：０．００２〜０．２％のうちから選ばれる１種または２種を更に含むことを特徴とする第八の発明から第十一の発明のいずれかに記載の大入熱溶接靱性に優れた造船用耐食鋼である。
【００２５】
１３．第十三の発明は、鋼の成分組成として、更に質量％でＢ：０．０００３〜０．００３％を含むことを特徴とする第八の発明から第十二の発明のいずれかに記載の大入熱溶接靱性に優れた造船用耐食鋼である。
【００２６】
１４．第十四の発明は、鋼の成分組成として、質量％でＣａ：０．０００２〜０．０１％、ＲＥＭ：０．００１〜０．０１％のうちから選ばれる１種または２種を更に含むことを特徴とする第八の発明から第十三の発明のいずれかに記載の大入熱溶接靱性に優れた造船用耐食鋼である。
【発明の効果】
【００２７】
本発明によれば、鋼材への比較的少ないＷ添加により、バラストタンクの腐食環境で優れた耐食性を示すので、製造コストの高騰を抑え、溶接性、溶接部靭性を確保しつつ、船舶バラストタンクの補修再塗装寿命の延長および補修再塗装作業の軽減に大きく寄与することができる。
【発明を実施するための形態】
【００２８】
本発明の鋼材の成分組成および製造方法について、以下に具体的に説明する。
１．成分組成について
成分組成の限定理由について説明する。なお、成分組成における各元素の含有％は全て質量％を意味する。
【００２９】
Ｃ：０．０３〜０．２５％
Ｃは鋼材の強度を上昇させる元素であり、本発明では所望の強度を得るためには、０．０３％以上の含有を必要とする。一方，０．２５％を超える含有は、ＨＡＺ（溶接熱影響部）の靭性を劣化させる。このため、Ｃは０．０３〜０．２５％の範囲に限定した。なお、強度、靭性の観点から、好ましくは０．０５〜０．２０％である。
【００３０】
Ｓｉ：０．０５〜０．５０％
Ｓｉは、脱酸剤として作用するとともに、鋼材の強度を増加させる元素であり、本発明では、０．０５％以上の含有が好ましいが、０．５０％を超える含有は、鋼の靭性を劣化させる。このため、Ｓｉは０．５０％以下の範囲に限定した。
【００３１】
Ｍｎ：０．１〜２．０％
Ｍｎは、鋼材の強度を増加させる元素であるが、２．０％を超える含有は、鋼の靭性および溶接性を低下させる。このため、Ｍｎは２．０％以下に限定した。好ましくは０．５〜１．６％である。
【００３２】
Ｐ：０．０２５％以下
Ｐは鋼の母材靭性、さらに溶接性および溶接部靭性を劣化させる。したがって、出来るだけ低減するのが好ましいが、０．０２５％までは許容できる。０．０２５％を超えて含有すると母材靭性および溶接部靭性が顕著に低下する。このため，Ｐは０．０２５％以下に限定した。
【００３３】
Ｓ：０．０１％以下
Ｓは靭性および溶接性を劣化させる有害な元素であることから、可能な限り低減する必要がある。従って、０．０１％以下に限定した。
【００３４】
Ａｌ：０．０１〜０．１０％以下
Ａｌは脱酸剤として添加し、０．０１％以上を含有するが、０．１０％を超えて含有すると、耐食性を顕著に劣化させる。従って、０．１０％を上限とした。
【００３５】
Ｗ：０．０１〜１．０％
Ｗは塗膜下でのさび生成を顕著に抑制するため、本発明鋼材の中で、最も重要な元素である。その効果は、塗膜下での鋼板の腐食に伴い、さび中でＷＯ４２−を形成し、このＷＯ４２−の存在により、塩化物イオンの鋼板表面への侵入を抑制する。さらに、鋼板表面のアノード部などｐＨが下がった部位では難溶性のＦｅＷＯ４を形成し、このＦｅＷＯ４の存在により、塩化物イオンの鋼板表面への侵入を抑制する。塩化物イオンの鋼板表面への侵入抑制により、鋼板の腐食を抑制し、さび生成を抑制する。以上の効果は、Ｗ：０．０１％以上の含有で顕著になり、１．０％以上では、効果が飽和する。このため、Ｗ含有量は０．０１〜１．０％の範囲に限定した。
【００３６】
Ｎｉ：０．０１〜１．０％
Ｎｉは塗膜下でのさび生成を抑制するため、本発明鋼材の中で重要な元素である。
その効果は、さび粒子を緻密化し、地鉄への水、酸素、塩化物イオンの鋼板表面への侵入を抑制する。以上の腐食因子の鋼板表面への侵入抑制により、鋼板の腐食を抑制し、さび生成を抑制する。この効果はＮｉ：０．０１％以上の含有で効果を発揮し、１．０％以上では、効果が飽和する。このため、Ｎｉ含有量は０．０１〜１．０％の範囲に限定した。
【００３７】
Ｍｏ：０．０１〜０．５％
ＭｏはＷと同様の作用により、塗膜下でのさび生成をやや抑制するため、補助的に使用できる。その効果は、塗膜下での鋼板の腐食に伴い、さび中でＭｏＯ４２−を形成し、このＭｏＯ４２−の存在により、塩化物イオンの鋼板表面への侵入を抑制する。この効果は、Ｍｏ：０．０１％以上の含有で発現し、０．５％以上では、効果が飽和する。このため、Ｍｏ含有量は０．０１〜０．５％の範囲に限定した。
【００３８】
Ｃｕ：０．０２〜１．０％、Ｃｏ：０．０２〜１．０％、Ｓｎ：０．００１〜０．３％、Ｓｂ：０．００１〜０．３％のうちの１種または２種以上
Ｃｕ、Ｃｏ、Ｓｎ、Ｓｂは、塗膜下でのさび生成を抑制するが、その効果は上記Ｗ、Ｎｉ、Ｍｏほど大きくない。しかし、さび生成抑制の観点から補助的に使用できる。
Ｃｕ、Ｃｏはさび粒微細化による塩化物イオン侵入抑制の作用から、それぞれ０．０２〜１．０％の範囲でさび生成抑制効果がある。Ｓｎ、Ｓｂについては作用機構は定かではないが、それぞれ０．００１％以上の添加で、さび生成を抑制するため、０．００１％以上含有できる。しかし、０．３％を超えると母材靭性，ＨＡＺ靭性を顕著に劣化させる。そのため、それぞれ０．００１〜０．３％の範囲とした。
【００３９】
Ｎｂ：０．００２〜０．０５％、Ｔｉ：０．００２〜０．０５％、Ｖ：０．００２〜０．２％のうちの１種または２種以上
Ｎｂ、Ｔｉ、Ｖはいずれも、鋼材の強度を増加させる元素であり、必要に応じて選択して含有できる。このような効果を得るためには、Ｎｂ：０．００２％、Ｔｉ：０．００２％、Ｖ：０．００２％、以上をそれぞれ含有することが好ましい。一方、Ｎｂ：０．０５％、Ｔｉ：０．０５％、Ｖ：０．２％、を超えてそれぞれ含有すると靭性が劣化する。このため、Ｎｂ：０．０５％以下、Ｔｉ：０．０５％以下、Ｖ：０．２％以下とするのがよい。
【００４０】
Ｂ：０．０００３〜０．００３％
Ｂは鋼材の強度を増加させる元素であり、必要に応じて含有できる。このような効果を得るためには、０．０００３％以上含有することが好ましい。一方，０．００３％を超えて含有すると靭性が劣化する。このため、Ｂは０．０００３〜０．００３％とするのが好ましい。
【００４１】
Ｃａ：０．０００２〜０．０１％、ＲＥＭ：０．００１〜０．０１％のうちの１種または２種
Ｃａ、ＲＥＭはいずれもＨＡＺの靭性向上に寄与する元素であり、必要に応じて選択して含有できる。このような効果は、Ｃａ：０．０００２％、ＲＥＭ：０．００１％以上の含有で顕著となるが，Ｃａ：０．０１％，ＲＥＭ：０．０１％を超えて含有すると靭性が劣化する。このため、Ｃａ：０．０１％、ＲＥＭ：０．０１％以下の範囲とするのがよい。
【００４２】
Ｔｉ：０．００５〜０．０２５％、Ｎ：０．００３０〜０．００６５％
Ｔｉ、Ｎは溶鋼凝固時にＴｉＮを形成する。そして、ＴｉＮは溶接時の加熱によるオーステナイト粒の粗大化を防止し、さらに微細フェライトを多量生成する。この作用により、大入熱溶接熱影響部の靱性を向上させる。Ｔｉが０．００５％未満、Ｎが０．００３０％未満では、溶鋼凝固時でのＴｉＮの形成量が少なく、また、大入熱溶接時の加熱により、ＴｉＮの多くが溶解するため、上記作用が得られない。一方、Ｔｉが０．０２５％超えでは、母材靱性に悪影響を与える。また、Ｎ量が０．００６５％を超えると、連続鋳造割れの発生、溶接熱影響部での島状マルテンサイトの生成による靱性劣化、母材より溶接金属部への希釈による溶接金属部の靱性劣化を引き起こす。従って、Ｔｉ：０．００５〜０．０２５％、Ｎ：０．００３０〜０．００６５％の範囲とした。
本発明の鋼材では、上記した成分以外の残部はＦｅおよび不可避的不純物である。
【００４３】
２．製造方法について
つぎに、本発明の鋼材の好ましい製造方法について説明する。まず、上記した成分組成の溶鋼を転炉、電気炉等の通常の溶製方法で溶製し、連続鋳造法、造塊法等の通常公知の鋳造方法で鋼素材とするのが好ましい。なお溶鋼で取鍋精錬、真空脱ガス等の処理を付加しても良いことは言うまでもない。
【００４４】
ついで、得られた鋼素材を、結晶粒粗大化防止の観点から好ましくは１０５０〜１２５０℃の温度に加熱したのち、所望の寸法形状に熱間圧延するか、あるいは鋼素材の温度が熱間圧延可能な程度に高温である場合には、加熱することなく、あるいは均熱する程度で、ただちに所望の寸法形状の鋼材に熱間圧延することが出来る。
【００４５】
本発明では、強度確保の観点から、熱間圧延では、熱間仕上圧延終了温度および熱間仕上圧延終了後の冷却速度を適正範囲とすることが好ましい。ここで、熱間仕上圧延終了温度は７００℃以上とするのが好ましく、また、熱間仕上圧延終了後は空冷、または冷却速度１００℃／以下の加速冷却を行うことができる。また、冷却後、再加熱処理を行うこともできる。
【実施例１】
【００４６】
表１に示す化学成分の鋼を転炉で溶製し、連続鋳造法でスラブとし、このスラブを加熱炉に挿入して１１５０℃に加熱したのち、熱間圧延し、厚鋼板（２５ｍｍ厚×２５００ｍｍ幅）とした。かくして得られた鋼板について、母材引張特性、衝撃特性を調査した。また、サブマージアーク溶接での入熱１５０ｋＪ／ｃｍ相当の熱サイクルを付与して再現したＨＡＺの衝撃特性（再現ＨＡＺ衝撃特性）を評価した。その結果、表２に示すとおり、Ｐ含有量が本発明範囲を超える鋼Ｎｏ．２０では、母材衝撃特性および再現ＨＡＺ衝撃特性が劣化した。
【００４７】
次に、それぞれの鋼板から５ｍｍ×１００ｍｍ×２００ｍｍの暴露試験片を採取した。これら試験片にショットブラスト後、ジンクリッチプライマー（約１５μｍ）、タールエポキシ樹脂塗料（約２００μｍ）を塗布した。その後、カッターナイフで、試験片の地鉄表面まで達する８０ｍｍ長さのスクラッチを付加した。これら試験片を、実船のバラストタンクアッパーデッキ裏に装着、暴露試験に供した。暴露期間は２年間であり、このバラストタンク内の環境は、バラストタンク内に海水が入っている期間：約２０日、バラストタンク内に海水が入っていない期間：約２０日を１サイクルとした環境であった。暴露試験後、スクラッチ周囲のさびによる塗膜膨れおよび剥離面積を測定した。そして、ベース鋼（鋼Ｎｏ．１８）に対する比率を算出した。その結果を表２に示す。
【００４８】
本発明鋼の（鋼Ｎｏ．１〜１７）の面積率は６０％以下であり、本発明の鋼材は優れた耐食性を有していることが分かる。一方、本発明の範囲を外れる比較例（鋼Ｎｏ．１９、２１、２２）の面積率は、それぞれ本発明例に比べて大きくなっている。比較例（鋼Ｎｏ．２０）はＷ量が本発明範囲内であるため、面積率は４３％と小さな値を示すが、上記のとおり，母材衝撃特性および再現ＨＡＺ衝撃特性が劣化している。
【００４９】
【表１】
0005413392.tif 000002
【００５０】
【表２】
0005413392.tif 000003
【実施例２】
【００５１】
また、大入熱溶接靱性向上の観点から、Ｔｉ、Ｎ量を適正化した表３に示す化学成分の鋼を実施例１と同様に溶解、圧延して厚鋼板（２５ｍｍ厚×２５００ｍｍ幅）とし、母材の引張特性、衝撃特性を調査するとともに、サブマージアーク溶接での入熱１５０ｋＪ／ｃｍ相当の熱サイクルを付与して再現したＨＡＺの衝撃特性（再現ＨＡＺ衝撃特性）も評価した。
【００５２】
さらに、それぞれの鋼板から５ｍｍ×１００ｍｍ×２００ｍｍの暴露試験片を採取し、これら試験片にショットブラスト後、ジンクリッチプライマー（約１５μｍ）、タールエポキシ樹脂塗料（約２００μｍ）を塗布した。その後、カッターナイフで、試験片の地鉄表面まで達する８０ｍｍ長さのスクラッチを付加した試験片を、実施例１と同様に、実船のバラストタンクアッパーデッキ裏に装着、暴露試験に供した。その結果を表４に示す。
【００５３】
本発明鋼である鋼Ｎｏ．２３〜３１は、再現ＨＡＺ衝撃特性は極めて優れた値を示すとともに暴露試験においても、優れた耐食性を示した。
【００５４】
【表３】
0005413392.tif 000004
【００５５】
【表４】
0005413392.tif 000005
【産業上の利用可能性】
【００５６】
本発明の造船用耐食鋼は、優れた耐塗装損傷性を有するので過酷な腐食環境である船舶のバラストタンクへ適用することができる。又、バラストタンクと類似の湿潤環境の用途にも適用できる。